【手続補正書】
【提出日】平成16年5月18日(2004.5.18)
【手続補正１】
【補正対象書類名】明細書
【補正対象項目名】全文
【補正方法】変更
【補正の内容】
【書類名】明細書
【発明の名称】地盤改良工法
【特許請求の範囲】
【請求項１】  原地盤試験の後、原地盤から採取した試料に地盤改良材を所定量添加して供試体を形成して所定養生の後に、該供試体の荷重試験を行い設計強度を確認後に、地盤改良工事をする地盤の改良工法において、前記供試体の２８日強度を予想できる特殊促進養生にて、供試体を養生することを特徴とする地盤改良工法。
【請求項２】  特殊促進養生を、１日の自然養生後、１〜５時間をかけて徐々に昇温して所定温度で１〜５時間蒸気養生し、その後８時間以上放置してなる養生とした請求項１記載の地盤改良工法。
【請求項３】  特殊養生を、１日の自然養生後、養生槽の中で３時間かけて室温８０℃まで昇温させ、その温度を３時間保持した後、蒸気を止め、養生槽の蓋をしたまま１０時間以上放置してなる請求項１記載の地盤改良工法。
【発明の詳細な説明】
【０００１】
【発明の属する技術分野】
この発明は、軟弱地盤を所定の強度の地盤に改良する地盤改良工法に関する。
【０００２】
【従来の技術】
従来の地盤改良工法では、例えば、強度３ｔ／ｍ２程度の原地盤を地盤改良して強度１０ｔ／ｍ２程度にする場合、セメント２００〜３５０ｋｇ／ｍ３程度の添加を必要とする。
【０００３】
この場合、
[1] 原地盤試験をする。
[2] [1] に基づき配合を設計する。
[3] [2] に基づき原地盤から採取した土砂に所定のセメント類を加え、試験体を作成する。
[4] 試験体を２８日間標準養生（自然養生）して、強度試験をする。
[5] 強度確認後、掘り起こした原地盤に設計通りにセメント類を添加して、地盤改良工事を施す（例えば、工事期間２週間）。との施工手順で行われる。
【０００４】
【発明が解決しようとする課題】
前記従来の場合、試験体の養生期間が少なく共２８日必要であり、工期短縮を拒んでいた。
【０００５】
【課題を解決するための手段】
然るにこの発明は、特殊促成養生にて、短期間で、２８日強度と同等の強度を予想できるので、前記問題点を解決した。
【０００６】
即ちこの発明は、原地盤試験の後、原地盤から採取した試料に地盤改良材を所定量添加して供試体を形成して所定養生の後に、該供試体の荷重試験を行い設計強度を確認後に、地盤改良工事をする地盤の改良工法において、前記供試体の２８日強度を予想できる特殊促進養生にて、供試体を養生することを特徴とする地盤改良工法である。前記において、特殊促進養生を、１日の自然養生後、１〜５時間をかけて徐々に昇温して所定温度で１〜５時間蒸気養生し、その後８時間以上放置してなる養生とした地盤改良工法である。更に、特殊養生を、１日の自然養生後、養生槽の中で３時間かけて室温８０℃まで昇温させ、その温度を３時間保持した後、蒸気を止め、養生槽の蓋をしたまま１０時間以上放置してなる地盤改良工法である。
【０００７】
例えば、下記表１のようなタイプＡ〜Ｅの異なる配合で、供試体を作成し、２種類の養生（標準養生、と特殊促進養生）の比較を行う。
【０００８】
【表１】
1998317361.tif 000001
【０００９】
ここで、標準養生とは所定養生期間（表２の５１〜６５日の養生期間）の空気中養生（７日）の後に水浸養生（７日以降）する養生をさす。
【００１０】
また、特殊促進養生とは、「(1) １日の空気中養生する。(2) その後、養生槽の中で３〜４時間かけて（１０〜２０℃／ｈの速度で）、室温８０℃まで昇温させる。(3) その室温（６０〜８０℃）を３時間（２〜４時間）保持する。(4) その後蒸気を止め、養生槽の蓋をしたまま１０時間放置する。」ことによる養生である。
【００１１】
前記タイプＡ〜Ｅの供試体毎に、促進養生を行った供試体ｂ（蒸気養生）と標準養生を行った供試体ａ（自然養生）とを、夫々養生期間終了後に、一軸圧縮強度の比較を行った結果を表２に示す。
【００１２】
【表２】
1998317361.tif 000002
【００１３】
表２で直径、高さ、重量、荷重は自然養生の供試体の値を示す。
【００１４】
結果、圧縮強度の比は０．８１〜１．２４倍（平均０．９６倍）であり、配合間の差もほとんどないと思われる結果であった。従って、セメント改良体の強度を促進養生にて判断することは可能であると思われる。
【００１５】
【実施の態様】
所定の原地盤試験の後、配合設計に基づき原地盤から採取した試料に地盤改良材を所定量添加して、供試体を形成して供試体の２８日強度を予想できる特殊促進養生を行う。特殊促進養生の後に、供試体の荷重試験を行う。設計配合が所望の強度を満たさない場合には、再度配合設計をし直し、作成した供試体を同様養生の後に強度試験をする。
【００１６】
設計配合に基づく供試体が所望の強度を満たすことを確認した後に、配合設計に基づき、改良予定地盤に地盤改良材を添加して所定の地盤改良工事をする。
【００１７】
ここで、特殊促進養生とは、例えば、１日の自然養生後、１〜５時間をかけて徐々に昇温して所定温度で１〜５時間蒸気養生し、その後８時間以上放置して行う養生をいう。
【００１８】
【発明の効果】
従来２８日かかっていた養生期間を約２日に短縮して、２８日強度を予想できる。従って、地盤改良工事の工期を大幅短縮できる効果がある。また、供試体強度が設計強度を満たさず、再度配合比率を決定する場合には、更に有利となる。
【００１９】
【実施例】
（１） 原地盤より採取した試料に、異なる配合条件でセメント等を混ぜて、各条件毎に改良予定地盤の供試体を作る。地盤に必要とされる設計強度を２０ｔ／ｍ２とした場合、これを達成できる配合条件を予想して、供試体１〜５を例えば、以下のような配合条件で設定する。
【００２０】
（セメント量）       （水セメント比）
供試体１     １００ｋｇ／ｃｍ２     １００
供試体２     １５０                １００ 
供試体３     ２００                １００ 
供試体４     ２５０                １００ 
供試体５     ３００                １００
【００２１】
（２） 続いて、各供試体を以下のように、促進養生する。
[1] １日の自然養生する。
[2] その後、養生槽の中で、１０〜２０℃／ｈの上昇速度で３時間かけ室温８０℃まで昇温させる。
[3] その室温を６０〜８０℃で３時間保持する。
[4] その後、蒸気を止め、養生槽の蓋をしたまま１０時間放置する。
【００２２】
（３） 促進養生の後（約２日後）に、供試体１〜５について荷重試験をする。荷重試験の結果により、設計強度２０ｔ／ｍ２を満たしている供試体で、かつ経済的な条件その他の条件により、適切な供試体を選定し、その供試体の配合を採用する。この配合は、通常の養生による２８日強度に対応した強度となっている。前記の場合、例えば、供試体３の配合比率を採用する。
【００２３】
（４） 次に、採用した配合比率（セメント量２００ｋｇ／ｍ３、水セメント比１００) により、従来と同様の方法により、実際に原地盤を掘り起こし、上記供試体と同じ配合を施した後に、改良した土砂を埋め戻し、改良地盤を形成する。あるいは、同じ配合となるように、原地盤の土砂に直接セメント類を混入して撹拌混合して、改良地盤を形成する。
【００２４】
このように、最低２８日かかった標準養生期間が、約２日で強度を確認できるので、大幅な工期の短縮ができる。また、供試体による強度試験で、設計強度が不足し、再度配合を変更する場合には、従来に比べ更に期間短縮できる。